(57)【要約】【課題】屈曲が少なく、剛直であり、非酸化性の薄片化黒鉛を提供することを可能とする二次黒鉛及び薄片化黒鉛の製造方法を提供する。【解決手段】黒鉛または膨張黒鉛からなる原料黒鉛を、アルカリ金属塩またはアルカリ土類金属塩のうちの少なくとも一方を電解質とする電解液中に浸漬し、直流電圧を印加する電気化学処理を行い、グラフェン層間が拡げられた二次黒鉛を得る工程を備える二次黒鉛の製造方法、並びに前記二次黒鉛に剥離処理を施し薄片化黒鉛を得る工程をさらに備える薄片化黒鉛の製造方法。【選択図】なし【特許請求の範囲】
【請求項１】
最大距離を隔てて対向している両端間の最短距離をＡとし、該両端間の道のりをＢとしたとき、Ａ／Ｂで表される屈曲度が０．９以上であり、厚みが２０ｎｍ以下である、薄片化黒鉛。
【発明の詳細な説明】
【技術分野】
【０００１】
本発明は、原料黒鉛よりもグラフェン間が拡げられている二次黒鉛の製造方法、該二次黒鉛、並びに該二次黒鉛を用いて薄片化黒鉛を製造する方法及び該薄片化黒鉛に関する。
【背景技術】
【０００２】
従来、原料黒鉛よりもグラフェン積層数が少ない薄片化黒鉛が注目されている。薄片化黒鉛は、比表面積が大きい。従って、少量の添加で合成樹脂などを補強することができる。
【０００３】
下記の特許文献１や２には、このような薄片化黒鉛の製造方法が開示されている。
【０００４】
特許文献１に記載の製造方法では、黒鉛を含む陽極と、陰極とを水溶液中に浸漬し、陽極と陰極との間に直流電圧を印加する。それによって、黒鉛のグラフェン層間に電解質に由来する陰イオンを挿入させる。それによって、陰イオンが挿入された黒鉛層間化合物が得られている。この電解質としては、硝酸、硫酸などの強酸が用いられている。しかるのち、上記黒鉛層間化合物を剥離することにより薄片化黒鉛が得られている。
【０００５】
他方、下記の特許文献２には、酸性電解質水溶液中に黒鉛を作用極として浸漬し、電気化学処理により膨張化黒鉛を得る方法が開示されている。この膨張化黒鉛を、さらに機械的剥離処理することにより、薄片化黒鉛が得られる。
【先行技術文献】
【特許文献】
【０００６】
【特許文献１】特開２０１１−１９５４３２号公報
【特許文献２】特開２０１２−１３１６９１号公報
【発明の概要】
【発明が解決しようとする課題】
【０００７】
特許文献１に記載の薄片化黒鉛の製造方法では、酸性電解質水溶液中で硝酸イオンなどをインターカレートしなければならなかった。そのため、最終的に得られた薄片化黒鉛には二酸化グラフェンが積層された形態である。そのため、還元処理を施さなければ、導電性などの良好な特性を得ることができなかった。また、得られた薄片化黒鉛の厚みは比較的薄かった。そのため、樹脂に展開した場合、変形し、織り込まれたり、カールしたりすることがあった。
【０００８】
他方、引用文献２に記載の電気化学反応を利用した薄片化黒鉛の製造方法においても、得られた薄片化黒鉛の厚みは極めて薄かった。そのため、薄片化黒鉛が屈曲しがちであるという問題があった。そのため、やはり、合成樹脂に添加されると、薄片化黒鉛が変形したり、折りたたまれたりすることがあった。
【０００９】
上記のように、薄片化黒鉛が屈曲したり、折りたたまれたりすると、少量の添加で合成樹脂の機械的強度を高めることが困難となる。
【００１０】
本発明の目的は、屈曲が少なく、剛直であり、非酸化性の薄片化黒鉛を得ることを可能とする二次黒鉛の製造方法及び該二次黒鉛を提供することにある。
【００１１】
また、本発明の他の目的は、上記二次黒鉛を用いた薄片化黒鉛の製造方法及び薄片化黒鉛を提供することにある。
【課題を解決するための手段】
【００１２】
本発明の二次黒鉛の製造方法は、黒鉛または膨張黒鉛からなる原料黒鉛を用意する工程と、アルカリ金属塩及びアルカリ土類金属塩のうちの少なくとも一方を電解質とする電解液に、原料黒鉛を浸漬し、該原料黒鉛を作用極とし、対照極との間に５〜５００ｍＡの範囲内の直流電圧を印加し、電気化学処理を行い、グラフェン間の隙間が拡げられた二次黒鉛を得る工程とを備える。
【００１３】
なお、原料黒鉛とは、上記のように黒鉛または膨張黒鉛からなる。ここで、膨張黒鉛とは、グラフェン層間を拡げた後に再度圧縮して得られた膨張黒鉛シートにより従来から市販されている膨張黒鉛をいうものとする。
【００１４】
二次黒鉛とは、本発明により得られる黒鉛であって、原料黒鉛よりもグラフェン層間が拡げられている黒鉛をいうものとする。
【００１５】
本発明に係る二次黒鉛の製造方法では、好ましくは、アルカリ金属塩として、塩化ナトリウム、塩化カリウム、水酸化カリウム及び水酸化ナトリウムからなる群から選択された少なくとも１種が用いられる。この場合には、アルカリ金属がグラフェン間に容易に入り込み、上記電気化学処理によりグラフェン層間をより一層確実に拡げることが可能となる。
【００１６】
本発明に係る二次黒鉛の製造方法では、好ましくは、上記アルカリ土類金属塩として、水酸化マグネシウム、水酸化カルシウム、塩化カルシウム及び塩化マグネシウムからなる群から選択された少なくとも１種が用いられる。この場合には、アルカリ土類金属がグラフェン間に容易に入り込み、上記電気化学処理によりグラフェン層間をより一層確実に拡げることが可能となる。
【００１７】
本発明に係る薄片化黒鉛の製造方法は、上記二次黒鉛の製造方法で得られた二次黒鉛のグラフェン間の隙間を剥離する剥離処理を行うものである。それによって薄片化黒鉛が得られる。なお、薄片化黒鉛とは、原料黒鉛よりもグラフェンの積層数が少ない黒鉛をいうものとする。上記剥離処理は、超音波処理又は湿潤粉砕によって行われることが好ましい。
【００１８】
本発明に係る二次黒鉛は、本発明の二次黒鉛の製造方法で得られ、ＸＲＤスペクトルにおいて２６度及び４３度にのみ回折ピークを示す。すなわち、酸化グラフェンに起因する回折ピークを示さず、元の黒鉛由来の回折ピークのみを示す。
【００１９】
本発明に係る薄片化黒鉛は、本発明の二次黒鉛の製造方法で得られた二次黒鉛を剥離処理することにより得られる。この薄片化黒鉛では、最大距離を隔てて対向している両端間の最短距離をＡとし、該両端間の道のりをＢとしたとき、Ａ／Ｂで表される屈曲度は０．５以上である。
【発明の効果】
【００２０】
本発明に係る二次黒鉛の製造方法によれば、酸化しておらず、グラフェン層間が原料黒鉛よりも拡げられている二次黒鉛を提供することができる。また、本発明の薄片化黒鉛の製造方法によれば、上記二次黒鉛を剥離処理することにより薄片化黒鉛が得られるため、酸化されておらず、屈曲が少ない、剛直な薄片化黒鉛を提供することが可能となる。
【図面の簡単な説明】
【００２１】
【図１】実施例１において、電気化学処理において得られた二次黒鉛のＸＲＤスペクトルを示す図である。
【図２】比較例３において、電気化学処理後のサンプルのＸＲＤスペクトルを示す図である。
【図３】実施例１において、電気化学処理前の原料黒鉛としての膨張黒鉛シートの断面の走査型電子顕微鏡写真（１０００倍）を示す図である。
【図４】実施例１において、電気化学処理後に得られた二次黒鉛の断面を示す走査型電子顕微鏡写真（１０００倍）を示す図である。
【発明を実施するための形態】
【００２２】
以下、本発明の詳細、並びに本発明の実施例及び比較例を挙げることにより本発明をより具体的に説明する。なお、本発明は以下の実施例に限定されるものではない。
【００２３】
（原料黒鉛を用意する工程）
本発明の二次黒鉛の製造方法では、まず、原料黒鉛として黒鉛または膨張黒鉛を用意する。黒鉛とは、天然黒鉛または人造黒鉛などを広く含むものである。膨張黒鉛とは、黒鉛のグラフェン層間を膨張させ、再度圧縮した膨張黒鉛をいうものとする。このような膨張黒鉛は、例えば東洋炭素社製、品番：ＰＦ８などの膨張黒鉛シートが挙げられる。
【００２４】
（電気化学処理）
本発明では、アルカリ金属塩及びアルカリ土類金属塩のうちの少なくとも一方を電解質とする電解液に、原料黒鉛を浸漬する。上記アルカリ金属塩及びアルカリ土類金属塩としては特に限定されない。例えば、アルカリ金属塩としては、塩化ナトリウム、塩化カリウム、水酸化カリウム及び水酸化ナトリウムからなる群から選択された少なくとも１種を好適に用いることができる。このようなアルカリ金属塩を用いた場合には、電気化学処理によりグラフェン間の隙間をより確実に拡げることができる。
【００２５】
上記アルカリ土類金属塩としては、塩化カルシウム、塩化マグネシウム、塩化ストロンチウム、塩化バリウム、水酸化カルシウム、水酸化マグネシウム、水酸化ストロンチウム又は水酸化バリウムを挙げることができる。なかでも、水酸化マグネシウム、水酸化カルシウム、塩化カルシウム及び塩化マグネシウムからなる群から選択された少なくとも１種を好適に用いることができる。このようなアルカリ土類金属塩を用いた場合には、電気化学処理によりグラフェン間の隙間をより確実に拡げることができる。
【００２６】
本発明においては、電解液は、上記アルカリ金属塩及びアルカリ土類金属塩のうち少なくとも一方を電解質として含むものであればよい。この場合、アルカリ金属塩のうち少なくとも１種及びアルカリ土類金属塩のうちの少なくとも１種の双方を併用してもよい。上記電解液の溶媒としては、水、アルコールなどを用いることができる。好ましくは、金属塩を十分に溶媒中に溶解させる必要があるため、水が溶媒として望ましい。
【００２７】
上記電解液の濃度は、電気化学処理によりグラフェン間の隙間を拡げ得る限り特に限定されないが、通常、０．１ｍｏｌ／ｄｍ３〜５．０ｍｏｌ／ｄｍ３の濃度とすればよい。この濃度範囲であれば、電気化学処理によりグラフェン層間をより一層確実に拡げることができる。
【００２８】
本発明では、電解液に原料黒鉛を浸漬し、該原料黒鉛を作用極とし、対照極との間に直流電圧を印加する。対照極としては、Ｐｔ、Ａｕなどの適宜の金属からなる電極を用いることができる。
【００２９】
また、好ましくは、Ａｇ／ＡｇＣｌ、Ｈｇ／Ｈｇ２ＳＯ４からなる参照極を上記電解液中に浸漬し、電気化学処理を施すことが望ましい。
【００３０】
作用極と対照極との間に印加する直流電圧の大きさは、５〜５００ｍＡの範囲であることが必要である。直流電流の範囲がこの範囲内であれば比較的短い時間で、グラフェン層間を拡げることができ、かつ黒鉛の酸化を確実に抑制することができる。さらに、得られた二次黒鉛を用いて薄片化黒鉛を得た場合、薄片化黒鉛における屈曲も効果的に抑制することができる。より好ましくは、上記直流電流の範囲は、１０〜１００ｍＡの範囲内である。このより好ましい範囲内であれば、より一層速やかに、グラフェン層間の隙間を拡げることができ、黒鉛の酸化をより確実に防止することができる。
【００３１】
上記電気化学処理により、元の黒鉛の酸化を抑制しつつ、グラフェン層間を拡げることができる。すなわち、黒鉛が酸化しておらず、グラフェン層間が拡げられている二次黒鉛を得ることができる。本発明において、二次黒鉛とは、上記電気化学処理により得られた元の黒鉛よりもグラフェン層間が拡げられており、かつ酸化していない黒鉛をいうものとする。
【００３２】
上記のようにして得られた二次黒鉛のＸＲＤスペクトルでは、元の黒鉛の（００２）面による２θ＝２６度に位置する回折ピークを示し、他の回折ピークを示さない。従って、黒鉛の酸化、あるいはグラフェン層間へのインターカレーション反応が進行していないことがわかる。また、電気化学処理後の上記二次黒鉛では、グラフェン層間が拡げられている。これは、後述の実施例で示すように、得られた二次黒鉛の走査型電子顕微鏡写真により確認することができる。上記のように、酸化を抑制しつつ、グラフェン層間を拡げうるのは、グラフェン層間に物質がインターカレートされるのではなく、グラフェン層間において、電気分解に際してのガスの発生によりグラフェン間が拡げられていることによると考えられる。従って、本発明によって得られる二次黒鉛では、全てのグラフェン層間において層間が拡げられているのではなく、複数層ごとのグラフェン間においてガスが発生し、グラフェン層間の隙間が拡げられることになる。よって、最終的に剥離処理を施した場合、比較的厚みの厚い剛直な薄片化黒鉛が得られる。
【００３３】
（剥離処理）
本発明の薄片化黒鉛の製造方法では、上記のようにして得られた二次黒鉛に剥離処理を施す。それによって、薄片化黒鉛を得る。剥離処理としては、従来、膨張黒鉛すなわちグラフェン層間が拡げられた黒鉛を剥離処理するのに用いられていた適宜の方法を用いることができる。このような剥離処理としては、剪断力を加える機械的剥離処理、超音波処理などが挙げられる。また、剥離処理に際しては、加熱してもよい。
【００３４】
なかでも、剥離処理は、超音波処理又は湿潤粉砕によって行われることが好ましい。このような剥離処理は、二次黒鉛を分散媒中に分散させて行うことができる。上記分散媒としては、ジメチルホルムアミド（ＤＭＦ）、Ｎ−メチルピロリドン（ＮＭＰ）又はトルエンなどが用いられる。
【００３５】
上記のように、剥離処理により物理的な力を与えられると、プラスの発生によりグラフェン層間が拡げられている部分において剥離が生じ、薄片化黒鉛が得られる。
【００３６】
（薄片化黒鉛）
本発明の薄片化黒鉛の製造方法では、上記のように、グラフェン層間が拡げられている部分において剥離が生じ、薄片化黒鉛が得られる。従って、得られた薄片化黒鉛は、従来の薄片化黒鉛の製造方法により得られた薄片化黒鉛に比べ、グラフェン積層数がある程度大きい、剛直な薄片化黒鉛である。このような薄片化黒鉛は、剛直であるため、屈曲しがたい。このような薄片化黒鉛の屈曲度を本発明では以下のようにして評価する。薄片化黒鉛を、合成樹脂中に分散させる。このとき、１つの薄片化黒鉛の断面において、最大距離にある両端間の最短距離をＡとする。この両端間の道のりをＢとする。（Ａ／Ｂ）で表される値が、１つの薄片化黒鉛における屈曲度として求めることができる。この場合、屈曲度は０．５以上であることが好ましく、０．７以上であることがより好ましく、さらに０．９以上であることがより好ましい。上記屈曲度が１であることが断面において直線上の形状となる。
【００３７】
本発明により得られる薄片化黒鉛は剛直であるため、樹脂に分散させた後、上記屈曲度が０．５以上であり、従って、少量の添加で優れた補強効果を発現する。
【００３８】
なお、上記屈曲度を求める合成樹脂としては、エポキシ樹脂、メタクリル樹脂またはポリエステル樹脂などの適宜の合成樹脂を用いることができるが、本発明では、上記合成樹脂としてエポキシ樹脂を用いた場合の屈曲度の値で、０．５以上であることが好ましい。
【００３９】
超音波処理に際しては、適宜の溶媒を用いることができる。このような溶媒としては、水または各種有機溶媒が挙げられる。超音波の照射時間は、特に限定されず、３０分〜２４０分の範囲が好ましい。この範囲内であれば薄片化黒鉛の酸化を抑制しつつ、二次黒鉛を確実に剥離し、薄片化黒鉛を得ることができる。
【００４０】
作用極として用いる原料黒鉛の密度は、特に限定されないが、０．５〜１．５ｇ／ｃｍ３の範囲内であることが好ましい。０．５ｇ／ｃｍ３未満の場合には、電気化学処理に際し、作用極が崩壊することがある。１．５ｇ／ｃｍ３を超えると、グラフェン間が十分に拡げられないことがある。より好ましくは、作用極として用いる原料黒鉛の密度は、０．７ｇ／ｃｍ３±０．１ｇ／ｃｍ３の範囲であることが望ましい。このような原料黒鉛としては、上述した東洋炭素社製、品番：ＰＦ８の膨張黒鉛が挙げられる。
【００４１】
次に本発明の具体的な実施例及び比較例を挙げる。
【００４２】
（実施例１）
原料黒鉛として、厚みが１ｍｍの膨張黒鉛シート（東洋炭素社製、品番：ＰＲＭＡ−ＦＯＩＬ）を用意した。この原料黒鉛を作用極として用いた。この作用極をＰｔからなる対照極と、Ａｇ／ＡｇＣｌからなる参照極とともに、１．０ｍｏｌ／ｄｍ３濃度の塩化カリウム水溶液中に浸漬し、電気化学処理を施した。電気化学処理に際しては、５０ｍＡの直流電流を６０分印加した。
【００４３】
上記のようにして電気化学処理を行い、二次黒鉛を得た。この二次黒鉛について、Ｘ線回折により評価した。結果を図１に示す。図１は、上記電気化学処理により得られた二次黒鉛のＸＲＤパターンを示す図である。図１から明らかなように、θが２６度と５４度とに位置する回折ピークのみが確認された。これは、原料の膨張黒鉛の（００２）面による回折ピークに起因するものである。従って、電気化学処理によって、酸化が進行していないことがわかる。
【００４４】
次に、上記のようにして得られた二次黒鉛を純水に浸漬し、６０分間超音波処理した。超音波処理に際しては、発振周波数２６ｋＨｚとし、強力超音波洗浄機（ＰＨＥＮＩＸＩＩシリーズ）を用いた。
【００４５】
上記のようにして薄片化黒鉛を得た。得られた薄片化黒鉛の厚みを原子間力顕微鏡（キーエンス社製、ナノスケールハイブリッド顕微鏡、品番：ＶＮ−８０００）を用い、評価した。その結果、薄片化黒鉛の厚みは１５ｎｍであった。また、電子顕微鏡により断面を観察し、断面の観察から前述した屈曲度を求めた。屈曲度を評価するにあたっては、得られた薄片化黒鉛８．０ｇを合成樹脂としてのポリプロピレン（日本ポリプロ社製、品番：ノバテックＰＰ）４０．０ｇに溶融の状態で混練し、１７ｃｍ×１７ｃｍ×０．５ｍｍ厚のサイズのシートの形に成形し、複合材料を得た。この複合材料の断面について走査型電子顕微鏡で観察した。この断面において現われている薄片化黒鉛１００個について、上記のようにして定義される屈曲度を求め、その平均値を求め屈曲度とした。屈曲度は０．９であった。
【００４６】
図３は、元の原料黒鉛としての膨張黒鉛シートの断面の走査型電子顕微鏡写真（１０００倍）を示す図である。図４は、上記電気化学処理により得られた二次黒鉛の断面の走査型電子顕微鏡写真（１０００倍）を示す図である。
【００４７】
図３と図４とを対比すれば明らかなように、上記電気化学処理により得られた二次黒鉛ではグラフェン間が拡げられていることがわかる。
【００４８】
（実施例２）
電気化学処理に際しての直流電流の大きさを１０ｍＡとしたことを除いては、実施例１と同様にして二次黒鉛を得、さらに薄片化黒鉛を得た。得られた薄片化黒鉛を原子間力顕微鏡により評価し、厚みを求めた。その結果、薄片化黒鉛の厚みは１８ｎｍであった。また、走査型電子顕微鏡で観察した断面から求められた屈曲度は０．９であった。
【００４９】
（実施例３）
電気化学処理に際しての直流電流の大きさを４００ｍＡとしたことを除いては、実施例１と同様にして二次黒鉛を得、さらに薄片化黒鉛を得た。得られた薄片化黒鉛を原子間力顕微鏡により評価し、厚みを求めた。その結果、薄片化黒鉛の厚みは１２ｎｍであった。また、走査型電子顕微鏡で観察した断面から求められた屈曲度は０．９であった。
【００５０】
（実施例４）
電気化学処理に際して用いた電解液を塩化ナトリウム水溶液としたことを除いては、実施例１と同様にして、薄片化黒鉛を得た。原子間力顕微鏡により測定した薄片化黒鉛の厚みは１５ｎｍであった。また、走査型電子顕微鏡により断面を観察して求められた屈曲度は０．９であった。
【００５１】
（実施例５）
電気化学処理に際して用いた電解液を水酸化ナトリウム水溶液としたことを除いては、実施例１と同様にして、薄片化黒鉛を得た。原子間力顕微鏡により測定した薄片化黒鉛の厚みは１８ｎｍであった。また、走査型電子顕微鏡により断面を観察して求められた屈曲度は０．９であった。
【００５２】
（実施例６）
電気化学処理に際して用いた電解液を水酸化カリウム水溶液としたことを除いては、実施例１と同様にして、薄片化黒鉛を得た。原子間力顕微鏡により測定した薄片化黒鉛の厚みは２０ｎｍであった。また、走査型電子顕微鏡により断面を観察して求められた屈曲度は０．９であった。
【００５３】
（実施例７）
電気化学処理に際して用いた電解液を水酸化マグネシウム水溶液としたことを除いては、実施例１と同様にして、薄片化黒鉛を得た。原子間力顕微鏡により測定した薄片化黒鉛の厚みは１８ｎｍであった。また、走査型電子顕微鏡により断面を観察して求められた屈曲度は０．９であった。
【００５４】
（実施例８）
電気化学処理に際して用いた電解液を水酸化カルシウム水溶液としたことを除いては、実施例１と同様にして、薄片化黒鉛を得た。原子間力顕微鏡により測定した薄片化黒鉛の厚みは２０ｎｍであった。また、走査型電子顕微鏡により断面を観察して求められた屈曲度は０．９であった。
【００５５】
（実施例９）
電気化学処理に際して用いた電解液を塩化カルシウム水溶液としたことを除いては、実施例１と同様にして、薄片化黒鉛を得た。原子間力顕微鏡により測定した薄片化黒鉛の厚みは２０ｎｍであった。また、走査型電子顕微鏡により断面を観察して求められた屈曲度は０．９であった。
【００５６】
（実施例１０）
電気化学処理に際して用いた電解液を０．１ｍｏｌ／ｄｍ３濃度の塩化カリウム水溶液としたことを除いては、実施例１と同様にして、薄片化黒鉛を得た。原子間力顕微鏡により測定した薄片化黒鉛の厚みは１８ｎｍであった。また、走査型電子顕微鏡により断面を観察して求められた屈曲度は０．９であった。
【００５７】
（実施例１１）
電気化学処理に際して用いた電解液を５．０ｍｏｌ／ｄｍ３濃度の塩化カリウム水溶液としたことを除いては、実施例１と同様にして、薄片化黒鉛を得た。原子間力顕微鏡により測定した薄片化黒鉛の厚みは１８ｎｍであった。また、走査型電子顕微鏡により断面を観察して求められた屈曲度は０．９であった。
【００５８】
（実施例１２）
電気化学処理に際して用いた電解液を、１．０ｍｏｌ／ｄｍ３濃度の塩化カリウム水溶液と１．０ｍｏｌ／ｄｍ３濃度の塩化ナトリウム水溶液との混合液としたことを除いては、実施例１と同様にして、薄片化黒鉛を得た。原子間力顕微鏡により測定した薄片化黒鉛の厚みは１８ｎｍであった。また、走査型電子顕微鏡により断面を観察して求められた屈曲度は０．９であった。
【００５９】
（実施例１３）
電気化学処理に際して用いた電解液を、１．０ｍｏｌ／ｄｍ３濃度の塩化カルシウム水溶液と、１．０ｍｏｌ／ｄｍ３濃度の塩化マグネシウム水溶液との混合液としたことを除いては、実施例１と同様にして、薄片化黒鉛を得た。原子間力顕微鏡により測定した薄片化黒鉛の厚みは２０ｎｍであった。また、走査型電子顕微鏡により断面を観察して求められた屈曲度は０．９であった。
【００６０】
（実施例１４）
電気化学処理に際して用いた電解液を、１．０ｍｏｌ／ｄｍ３濃度の塩化カリウム水溶液と、１．０ｍｏｌ／ｄｍ３濃度の塩化カルシウム水溶液との混合液としたことを除いては、実施例１と同様にして、薄片化黒鉛を得た。原子間力顕微鏡により測定した薄片化黒鉛の厚みは２０ｎｍであった。また、走査型電子顕微鏡により断面を観察して求められた屈曲度は０．９であった。
【００６１】
（比較例１）
直流電流の大きさを３ｍＡとしたことを除いては、実施例１と同様にして電気化学処理を行った。上記のようにして電気化学処理を行った後のサンプルについて、断面を電子顕微鏡写真で観察したところ、グラフェン間は拡がっていなかった。また、上記のようにして電気化学処理を行ったあと剥離処理を施したが、薄片化黒鉛を得ることができなかった。
【００６２】
（比較例２）
直流電流の大きさを７００ｍＡとしたことを除いては、実施例１と同様にして電気化学処理を行った。その結果、電解の崩壊が生じ、二次黒鉛を得ることはできなかった。また、崩壊した残渣を用い剥離処理を施したが、薄片化黒鉛を得ることができなかった。
【００６３】
（比較例３）
電解液を濃度が１３．０ｍｏｌ／ｄｍ３の硝酸水溶液としたことを除いては、実施例１と同様にして電気化学処理を施し、さらに剥離処理を施した。図２は、電気化学処理後のサンプルのＸＲＤパターンを示す。図２から明らかなように、電気化学処理後のサンプルにおいて、２θが１１度と２２度に位置する回折ピークがそれぞれ確認された。これは、酸化黒鉛が形成されているために生じた回折ピークである。従って、電気化学処理により黒鉛の酸化が進行し、酸化黒鉛が形成されていることが確認できた。また、剥離処理で得られた薄片化黒鉛について原子間力顕微鏡により評価したところ、薄片化黒鉛の厚みは３ｎｍであった。また、実施例１と同様にして屈曲度を評価したところ、０．６であった。上記実施例１〜１４及び比較例１〜３の結果を下記の表１にまとめて示す。
【００６４】
表１中の剥離の○は薄片化黒鉛が得られ、×は薄片化黒鉛が得られなかったことを意味する。
【００６５】
【表１】
2019038744.tif 000002
【図１】
2019038744.tif 000003
【図２】
2019038744.tif 000004
【図３】
2019038744.tif 000005
【図４】
2019038744.tif 000006